СМАЗЫВАЮЩАЯ КОМПОЗИЦИЯ, ОБЛАДАЮЩАЯ УЛУЧШЕННЫМИ ХАРАКТЕРИСТИКАМИ ВЯЗКОСТИ ПРИ НИЗКОЙ РАБОЧЕЙ ТЕМПЕРАТУРЕ

1. Смазывающая композиция, содержащая:
(A) от 20 до 90 мас. % синтетического базового масла и
(B) от 10 до 80 мас. % гребенчатого полимера, содержащего следующие мономеры:
(a) от 20 до 35 мас. % эфиров (мет)акриловой кислоты с гидроксилированным гидрированным полибутадиеном; и
(b) от 0,2 до 15 мас. % стирола,
(c) от 0,2 до 20 мас. % алкилметакрилатов, содержащих в алкильной цепи от 12 до 15 атомов углерода, и,
(d) от 50 до 70 мас. % алкил(мет)акрилатов, содержащих в алкильной цепи от 1 до 4 атомов углерода,
в пересчете на полную массу гребенчатого полимера.
-20
+20
-20
+20
2. Смазывающая композиция по п. 1, где смазывающая композиция отличается отношением кинематической вязкости смазывающей композиции при -20°С (КВ) к кинематической вязкости при +20°С (КВ), КВ/КВ, равным 8 или менее, где кинематические вязкости определяют в соответствии со стандартом ASTM D445.
2
3. Смазывающая композиция по п. 1 или 2, в которой синтетическим базовым маслом (А) является поли-альфа-олефин, обладающий кинематической вязкостью при 100°С, определенной в соответствии со стандартом ASTM D445, равной от 1 до 20 мм/с.
2
4. Смазывающая композиция по п. 1 или 2, в которой синтетическим базовым маслом (А) является поли-альфа-олефин, обладающий кинематической вязкостью при 100°С, определенной в соответствии со стандартом ASTM D445, равной от 1 до 10 мм/с.
2
5. Смазывающая композиция по п. 1 или 2, в которой синтетическим базовым маслом (А) является поли-альфа-олефин, обладающий кинематической вязкостью при 100°С, определенной в соответствии со стандартом ASTM D445, равной от 1 до 5 мм/с.
2
6. Смазывающая композиция по п. 1 или 2, в которой синтетическим базовым маслом (А) является поли-альфа-олефин, обладающий кинематической вязкостью при 100°С, определенной в соответствии со стандартом ASTM D445, равной от 2 до 3 мм/с.
7. Смазывающая композиция по любому из предыдущих пунктов, отличающаяся тем, что она содержит от 30 до 80 мас. % синтетического базового масла (А) и от 20 до 70 мас. % гребенчатого полимера (В) в пересчете на полную массу смазывающей композиции.
n
8. Смазывающая композиция по любому из предыдущих пунктов, в которой гидроксилированный гидрированный полибутадиен, содержащийся в компоненте (а), обладает среднечисловой молярной массой M, определенной в соответствии со стандартом DIN 55672-1, равной от 4000 до 5000 г/моль.
9. Смазывающая композиция по любому из предыдущих пунктов, в которой гребенчатый полимер (В) содержит:
(a) от 25 до 30 мас. % эфиров (мет)акриловой кислоты с гидроксилированный гидрированным полибутадиеном,
(b) от 0,2 до 15 мас. % стирола,
(c) от 0,2 до 15 мас. % алкилметакрилатов, содержащих в алкильной цепи от 12 до 14 атомов углерода,
(d) от 50 до 65 мас. % бутилметакрилата, и
(e) от 0,1 до 0,2 мас. % метилметакрилата,
в пересчете на полную массу гребенчатого полимера.
10. Применение гребенчатого полимера, содержащего:
(a) от 20 до 35 мас. % эфиров (мет)акриловой кислоты с гидроксилированный гидрированным полибутадиеном,
(b) от 0,2 до 15 мас. % стирола,
(c) от 0,2 до 20 мас. % алкилметакрилатов, содержащих в алкильной цепи от 12 до 15 атомов углерода,
(d) от 50 до 65 мас. % алкил(мет)акрилатов, содержащих в алкильной цепи от 1 до 4 атомов углерода,
в пересчете на полную массу гребенчатого полимера, в качестве присадки для базового масла, для получения смазывающей композиции, обладающей показателем R, меньшим или равным 8, где показатель R определен, как отношение кинематической вязкости смазывающей композиции при -20°С к кинематической вязкости при +20°С, вязкости определены в соответствии со стандартом ASTM D445.
2
11. Применение по п. 10, в котором базовым маслом является поли-альфа-олефин, обладающий кинематической вязкостью при 100°С, определенной в соответствии со стандартом ASTM D445, равной от 1 до 20 мм/с.
2
12. Применение по п. 10, в котором базовым маслом является поли-альфа-олефин, обладающий кинематической вязкостью при 100°С, определенной в соответствии со стандартом ASTM D445, равной от 1 до 10 мм/с.
2
13. Применение по п. 10, в котором базовым маслом является поли-альфа-олефин, обладающий кинематической вязкостью при 100°С, определенной в соответствии со стандартом ASTM D445, равной от 1 до 5 мм/с.
2
14. Применение по п. 10, в котором базовым маслом является поли-альфа-олефин, обладающий кинематической вязкостью при 100°С, определенной в соответствии со стандартом ASTM D445, равной от 2 до 3 мм/с.
15. Применение по пп. 10-14, отличающееся тем, что смазывающая композиция обладает показателем R, равным от 1 до 8.
16. Применение по пп. 10-15, отличающееся тем, что гребенчатый полимер (В) содержит:
(a) от 25 до 30 мас. % эфиров (мет)акриловой кислоты с гидроксилированным гидрированным полибутадиеном,
(b) от 0,2 до 15 мас. % стирола,
(c) от 0,2 до 15 мас. % алкилметакрилатов, содержащих в алкильной цепи от 12 до 14 атомов углерода,
d) от 50 до 65 мас. % бутилметакрилата, и (е) от 0,1 до 0,2 мас. % метилметакрилата, в пересчете на полную массу гребенчатого полимера.